(57)【要約】      （修正有）【課題】硫黄の配合量を減らしてもゴムと金属との接着性を保持しつつ耐老化性が改良されたゴム組成物の提供。【解決手段】ジエン系ゴム１００重量部、２−エチルヘキシル酸ニッケル塩０．１〜１０重量部及び芳香族系樹脂２〜１０重量部を含むゴムと金属の接着性に優れたゴム組成物。芳香族樹脂が、フェノール樹脂、ノボラック樹脂、レゾール樹脂等であり、エチレンドナー化合物を併用することができる。さらに加硫剤を２〜５重量部及びＮ−ｔ−ブチル−２−ベンゾチアゾールスルフェンアミド、ジペンタメチレンチウラムテトラスルフィド等の加硫促進剤を０．５〜３重量部含むことができる。【選択図】なし【特許請求の範囲】
【請求項１】
ジエン系ゴム１００重量部、２−エチルヘキシル酸ニッケル塩０．１〜１０重量部及び芳香族系樹脂２〜１０重量部を含んでなるゴムと金属の接着性に優れたゴム組成物。
【請求項２】
芳香族系樹脂がフェノール、ノボラック及びレゾール系樹脂から選ばれた少なくとも一種であるゴム組成物。
【請求項３】
メチレンドナー化合物を更に含む請求項１又は２に記載のゴム組成物。
【請求項４】
加硫剤としてジエン系ゴム１００重量部に対し、加硫剤２〜５重量部を含む請求項１，２又は３に記載のゴム組成物。
【請求項５】
前記ジエン系ゴム１００重量部に対し、加硫促進剤として、Ｎ−t−ブチル−２−ベンゾチアゾールスルフェンアミド（ＮＳ）又はジペンタメチレンチウラムテトラスルフィド（ＴＲＡ）０．５〜３．０重量部を更に含む請求項１〜４のいずれか１項に記載のゴム組成物。
【発明の詳細な説明】
【技術分野】
【０００１】
本発明はゴム組成物に関し、更に詳しくはゴムと金属との接着性に優れたゴム組成物に関する。
【背景技術】
【０００２】
従来、タイヤなどのゴム製品中にはスチールコードなどの補強部材が配合されているが、このスチールコードと天然ゴム又は合成ゴムとの接着力を向上させる添加剤としてホウ酸三ネオデカン酸コバルトが主に使われている。しかし、コバルト系の化合物をゴム組成物中に配合するとゴムの劣化を促進するという弊害があることから、他の金属塩の使用が検討されている。例えば、特許文献１には、ニッケル、亜鉛及びジルコニウムなどの金属セッケンに有機コバルト化合物を配合してスチールコードとゴムとの接着力を高める接着促進剤が記載されている。特許文献２にはジエン系ゴムに２−エチルヘキシル酸ニッケルを配合することによって低硫黄配合量でも接着性及び耐老化性に優れたゴム組成物が得られることが教えられている。更に特許文献３には上記Ｎｉ塩と特定の加硫促進剤との組合せで耐老化性が更に改善されることが教えられている。
【０００３】
【特許文献１】特開平１１−６０８２０号公報
【特許文献２】特開２００１−２０６９８５号公報
【特許文献３】特開２００２−２３４９６５号公報
【発明の開示】
【発明が解決しようとする課題】
【０００４】
前述の有機酸Ｎｉ塩（２−エチルヘキシル酸ニッケル塩）を配合した接着用ゴムコンパウンドは、低硫黄配合においても金属に対して接着性を付与する効果は高く、初期接着性も高いものの、低硫黄配合であるため、ゴムの硬度が低く、耐温水接着性が低下する傾向が見られた。
【０００５】
従って、本発明の目的は、加硫剤の硫黄の配合量を減らしても、ゴムと金属との接着性を保持しつつ耐老化性を改良したゴム組成物を提供することにある。
【課題を解決するための手段】
【０００６】
本発明に従えば、ジエン系ゴム１００重量部、２−エチルヘキシル酸ニッケル塩０．１〜１０重量部及び芳香族系樹脂２〜１０重量部を含んでなるゴムと金属の接着性に優れたゴム組成物が提供される。
【発明の効果】
【０００７】
本発明によれば低硫黄配合の有機Ｎｉ塩（２−エチルヘキシル酸ニッケル塩）に対して接着付与性を持つ芳香族系樹脂を併用して配合することによって接着性を保持しつつ耐老化性を改善することができる。
【発明を実施するための最良の形態】
【０００８】
本発明者らは、ジエン系ゴム１００重量部に対し、２−エチルヘキシル酸ニッケル塩を０．１〜１０重量部及び芳香族系樹脂を２〜１０重量部配合することによりゴムと金属の接着性に優れると共に耐老化性に優れたゴム組成物が得られることを見出し、本発明をするに至った。
即ち、本発明はジエン系ゴム組成物に特定の有機酸Ｎｉ塩と芳香族系樹脂とを配合することにより、硫黄添加量を減らしても金属との接着性を保持しつつ耐老化性を改善することができるゴム組成物に関するものである。
【０００９】
本発明に係るゴム組成物にはゴム成分として、ジエン系ゴム、例えばタイヤ用その他のゴム用途に使用できる任意の加硫可能なジエン系ゴム、具体的には天然ゴム（ＮＲ）、ブタジエンゴム（ＢＲ）、イソプレンゴム（ＩＲ）、クロロプレンゴム（ＣＲ）、ブチルゴム（ＩＩＲ）、各種スチレン−ブタジエンゴム（ＳＢＲ）などのジエン系ゴム又はこれらの混合物をあげることができる。
【００１０】
本発明に係るゴム組成物に配合される２−エチルヘキシル酸のニッケル塩は公知の化合物であり、純粋な化合物又はその異性体との混合物の形で使用することができる。本発明において使用される２−エチルヘキシル酸ニッケルの配合量はジエン系ゴム１００重量部に対し、０．１〜１０重量部、好ましくは０．５〜３重量部である。この配合量が少な過ぎると接着性が充分でないので好ましくなく、逆に多過ぎると接着界面の増加に伴い、接着力が低下するので好ましくない。
【００１１】
本発明に係るゴム組成物に配合させる芳香族系樹脂としては、特に限定はないが、例えばフェノール樹脂、ノボラック系樹脂、レゾール系樹脂などをあげることができる。これらの樹脂はいずれも公知のものであり、各種用途に使用する目的で市販されており、本発明においてもこれらの樹脂を使用することができる。なお、これらは単独又は任意のブレンドとして使用することができる。これらの芳香族系樹脂はドナー化合物、例えばヘキサメトキシメチルメラミン、ペンタメトキシメチルメラミンなどのメチレンドナー化合物などを併用することができる。
【００１２】
前記芳香族系樹脂は、ジエン系ゴム１００重量部に２〜１０重量部、好ましくは２．５〜７重量部配合する。この配合量が少な過ぎると所望の接着力を得ることができないので好ましくなく、逆に多過ぎるとゴムの物性が低下し、耐老化性などに悪影響を与えるので好ましくない。前記ドナー化合物の使用量には特に制限はないが、芳香族系樹脂重量の５０〜３００重量％配合するのが好ましい。
【００１３】
本発明に係るゴム組成物には、前記した必須成分に加えて、カーボンブラックやシリカなどのその他の補強剤（フィラー）、加硫又は架橋剤、加硫又は架橋促進剤、各種オイル、老化防止剤、可塑剤などのタイヤ用、その他一般ゴム用に一般的に配合されている各種添加剤を配合することができ、かかる添加剤は一般的な方法で混合して組成物とし、加硫又は架橋するのに使用することができる。これらの添加剤の配合量は本発明の目的に反しない限り、従来の一般的な配合量とすることができる。
【実施例】
【００１４】
以下、実施例によって本発明を更に説明するが、本発明の範囲をこれらの実施例に限定するものでないことはいうまでもない。
【００１５】
実施例１〜４及び比較例１〜３
サンプルの調製
表Ｉに示す配合において、加硫促進剤と硫黄を除く成分を１．７リットルの密閉型ミキサーで５分間混練し、１５０±５℃に達したときに放出してマスターバッチを得た。このマスターバッチに加硫促進剤と硫黄をオープンロールで混練し、ゴム組成物を得た。
【００１６】
【表１】
2006206829.tif 000002
【００１７】
表Ｉ脚注
＊１：ＲＳＳ＃３
＊２：ＳＨＯＢＬＡＣＫ  Ｎ３２６Ｍ（昭和キャボット（株）製、Ｎ2ＳＡ：８２ｍ2／ｇ、ＤＢＰ吸油量：７２ml／１００ｇ）
＊３：ＳＡＮＴＯＦＬＥＸ  ６ＰＰＤ（ＦＬＥＸＳＹＳ製）
＊４：酸化亜鉛３種（正同化学工業（株）製）
＊５：ステアリン酸（日本油脂（株）製）
＊６：加硫促進剤ノクセラー  ＤＺ−Ｇ（川口化学工業（株）製）
＊７：加硫促進剤サンセラー  ＴＲＡ−Ｃ（三新化学工業（株）製）
＊８：硫黄（（株）軽井沢精練所製）
＊９：ｎ−オクチル酸のナトリウム塩と塩化ニッケルを反応させて合成した。
＊１０：２−エチルヘキシル酸のナトリウム塩と塩化ニッケルを反応させて合成した。
＊１１：スミカノール  ６１０（住友化学（株）製ｍ−クレゾール縮合物）
＊１２：スミカノール  ５０７Ａ（住友化学（株）製メチロールメラミン誘導体）
【００１８】
次に得られたゴム組成物を１５×１５×０．２cmの金型中で１５０℃で３０分間加硫して加硫ゴムシートを調製し、以下に示す試験法で加硫ゴムの物性を測定した。結果は表ＩＩに示す。結果は比較例１の値を１００として指数表示した。この数字が大きいほど結果が良好であることを示す。
【００１９】
【表２】
2006206829.tif 000003
【００２０】
ゴム物性評価試験法
１００％モジュラス（Ｍ１００）：ＪＩＳ−Ｋ  ６２５１に準拠して測定
破断強度（Ｔｂ）及び破断伸び（Ｅｂ）：ＪＩＳ−Ｋ  ６２５１に準拠して測定
【００２１】
引抜力：ＡＳＴＭ  Ｄ２２９に準拠して測定
ゴム被覆率：ＡＳＴＭ  Ｄ２２９に準拠して測定。なおゴム被覆率の数字が大きいほど接着性が高いことを示す。
初期状態条件：加硫後のＡＳＴＭ接着サンプルを評価
熱劣化条件：サンプルを８０℃のオーブン中に１週間放置した後に評価
湿熱劣化条件：サンプルを７０℃、９６％の湿気中に１週間放置した後に評価
温水劣化条件：サンプルを７０℃の温水中に１週間放置した後に評価
【産業上の利用可能性】
【００２２】
本発明に従ったゴム組成物は、金属と共に加硫接着させることにより、接着力にすぐれかつ耐老化性に優れたゴム／金属複合体を得ることができ、空気入りラジアルタイヤ、特に耐久性に優れたバス、トラック用タイヤなどのベルトコートコンパウンド、カーカスコートコンパウンドなどとして使用するのに好適である。